(57)【特許請求の範囲】
【請求項１】
ポリオレフィンに下記式（Ｉ）及び下記式（ＩＩ）で示されるベンゾトリアゾール系紫外線吸収剤を含有したことを特徴とするポリオレフィン樹脂組成物。
式（Ｉ）中、Ｒ１は水素又は塩素原子、Ｒ２乃至Ｒ６はそのうち１つ以上が炭素数６以上の炭化水素基である置換基であり、式（Ｉ）に示すベンゾトリアゾール系紫外線吸収剤にはチヌビン１０９が含まれ、
式（ＩＩ)中、Ｒ７は水素又は塩素原子、Ｒ８乃至Ｒ１２は炭素数６以上の炭化水素基を含まない置換基であり、式（ＩＩ）に示すベンゾトリアゾール系紫外線吸収剤にはチヌビン３２６が含まれる。
【化１】
0005270948.tif 000004
【化２】
0005270948.tif 000005
【請求項２】
前記ポリオレフィンが１００重量部であるとき、
前記式（Ｉ）のベンゾトリアゾール系紫外線吸収剤が、０．１乃至１重量部、
前記式（ＩＩ）のベンゾトリアゾール系紫外線吸収剤が、０．１乃至１重量部であることを特徴とする請求項１に記載のポリオレフィン樹脂組成物。
【請求項３】
前記式（Ｉ）のＲ２乃至Ｒ６置換基において、炭素数６以上の置換基がオクチル基、オクトキシ基、ドデシル基、のいずれかひとつ以上であることを特徴とする請求項１又は請求項２に記載のポリオレフィン樹脂組成物。
【請求項４】
前記式（Ｉ）のＲ１置換基、及び前記式（ＩＩ）のＲ７置換基のいずれかが、塩素原子であることを特徴とする請求項１乃至請求項３のいずれか一項に記載のポリオレフィン樹脂組成物。
【請求項５】
４０５ｎｍの波長透過率を５０％以下とし、３００乃至３９０ｎｍの波長透過率を５％以下とする請求項１乃至請求項４のいずれか一項に記載のポリオレフィン樹脂組成物。
【請求項６】
ヒンダードアミン系である光安定剤を添加してなる請求項１乃至請求項５のいずれか一項に記載のポリオレフィン樹脂組成物。
【請求項７】
酸化物系紫外線吸収剤(ＵＶカット剤）を添加してなる請求項１乃至請求項５のいずれか一項に記載のポリオレフィン樹脂組成物。
【請求項８】
請求項１乃至請求項７のいずれか一項に記載のポリオレフィン樹脂組成物からなる成形体。
【請求項９】
請求項１乃至請求項７のいずれか一項に記載のポリオレフィン樹脂組成物を用いて成る照明器具。
【発明の詳細な説明】
【技術分野】
【０００１】
本発明は、ポリオレフィン樹脂を用いた低誘虫性の照明器具カバー材料及び照明器具カバー並びに照明器具に関する。
【背景技術】
【０００２】
従来から、光拡散材、着色剤を用い、光源に昆虫類が群がることを防止でき、人間の目には着色していない自然な色調に見え、光源からの光を拡散透過させうる樹脂シートとして、紫外線吸収剤を含有して４１０ｎｍまでの光をカットし、着色剤で色調を整え、拡散剤を含有させたヘイズ９５以上のアクリル樹脂シートが知られている（例えば、特許文献１参照）。
【０００３】
また、最近の照明器具においては、光による昆虫類や蛾類の誘引、いわゆる誘虫性を低減させることが求められており、例えば、照明器具の樹脂製照明カバーに特定の紫外線吸収剤を保持させることにより誘虫性を低減させるものが知られている（例えば、特許文献２参照）。また、紫外線吸収剤に替えて、害虫忌避剤を保持させる樹脂製照明カバーも知られている。
【０００４】
しかしながら、昆虫の誘引性を低減するため、４０５ｎｍの波長透過率を５０％以下とし、３００〜３９０ｎｍの波長透過率を５％以下とするためには、一般的な無機系紫外線吸収剤（微粒子酸化物）のみでは、３００〜３９０ｎｍの紫外線カットが不充分である。また有機系紫外線吸収剤では紫外線カットが難しく、特定の有機系紫外線吸収剤を選んでも、従来よりは多くの添加が必要である。アクリル樹脂であれば、紫外線吸収剤をはじめとして、有機系の添加剤を添加することは容易である。しかし、ポリエチレンやポリプロピレン系樹脂などをはじめとするオレフィン系樹脂や、樹脂自体に極性を持ちにくい材料などは、相溶性が悪く、添加後直ぐ又は常温に放置した状態でも紫外線吸収剤、光安定剤などを始めとする有機系の添加剤はブリードしてしまう。また、そのような樹脂を照明器具に使用した場合、照明器具から出る熱や光のストレスによって、添加剤が加速度的にブリードアウトしてしまう場合が見られる。そのため、かかる照明器具カバー材料を用いて成る照明器具カバーでは、低誘虫性を発現できないか、低い加工性のために複雑なデザインを採用することができない可能性がある。
【０００５】
さらに、紫外線カットをしないポリプロピレン系樹脂を用いた照明器具用上面カバーを用いて成る上下に光が出る照明器具では、誘引された昆虫類や蛾類が蓄積されて汚れとなり、照明器具のメンテナンスが煩雑となる。アクリル系樹脂等でカバーを作成すれば紫外線カットは容易であるが、ネジ等を留めると割れや、クラックが発生してしまうため、使用することは難しい。比較的機械的強度の強い、ポリカーボネート樹脂等を用いることも考えられるが、ポリプロピレン系樹脂のような汎用樹脂と比較すると圧倒的に価格が高い。また、ポリカーボネート樹脂は、比較的紫外線で変色したりクラックを発生し易い。
【特許文献１】特開２００６−１２９７１２号公報
【特許文献２】特開２０００−６７６２９号公報
【発明の開示】
【発明が解決しようとする課題】
【０００６】
本発明は、上記問題を解決するものであり、低誘虫性であり、長期耐久性を有するポリオレフィン樹脂を用いた照明器具カバー材料及び照明器具カバー並びに照明器具を提供することを目的とする。
【課題を解決するための手段】
【０００７】
上記目的を達成するために請求項１に記載の発明は、ポリオレフィンに下記式（Ｉ）及び下記式（ＩＩ）で示されるベンゾトリアゾール系紫外線吸収剤を含有したことを特徴とするポリオレフィン樹脂組成物である。式（Ｉ）中、Ｒ１は水素又は塩素原子、Ｒ２乃至Ｒ６はそのうち１つ以上が炭素数６以上の炭化水素基である置換基であり、式（Ｉ）に示すベンゾトリアゾール系紫外線吸収剤にはチヌビン１０９が含まれ、式（ＩＩ)中、Ｒ７は水素又は塩素原子、Ｒ８乃至Ｒ１２は炭素数６以上の炭化水素基を含まない置換基であり、式（ＩＩ）に示すベンゾトリアゾール系紫外線吸収剤にはチヌビン３２６が含まれる。炭化水素基は、脂肪族、芳香族、飽和炭化水素、不飽和炭化水素のいずれであってもよい。
【０００８】
【化１】
0005270948.tif 000002
【０００９】
【化２】
0005270948.tif 000003
【００１０】
請求項２に記載の発明は、請求項１に記載のポリオレフィン樹脂組成物において、前記ポリオレフィンが１００重量部であるとき、前記式（Ｉ）のベンゾトリアゾール系紫外線吸収剤が、０．１乃至１重量部、前記式（ＩＩ）のベンゾトリアゾール系紫外線吸収剤が、０．１乃至１重量部であるものである。
【００１１】
請求項３に記載の発明は、請求項１又は請求項２に記載のポリオレフィン樹脂組成物において、前記式（Ｉ）のＲ２乃至Ｒ６置換基において、炭素数６以上の置換基がオクチル基、オクトキシ基、ドデシル基、のいずれかひとつ以上であるものである。
【００１２】
請求項４に記載の発明は、請求項１乃至請求項３のいずれか一項に記載のポリオレフィン樹脂組成物において、前記式（Ｉ）のＲ１置換基、及び前記式（ＩＩ）のＲ７置換基のいずれかが、塩素原子であるものである。
【００１３】
請求項５に記載の発明は、請求項１乃至請求項４のいずれか一項に記載のポリオレフィン樹脂組成物において、４０５ｎｍの波長透過率を５０％以下とし、３００乃至３９０ｎｍの波長透過率を５％以下とするものである。
【００１４】
請求項６に記載の発明は、請求項１乃至請求項５のいずれか一項に記載のポリオレフィン樹脂組成物において、ヒンダードアミン系である光安定剤を添加してなるものである。
【００１５】
請求項７に記載の発明は、請求項１乃至請求項５のいずれか一項に記載のポリオレフィン樹脂組成物において、酸化物系紫外線吸収剤(ＵＶカット剤）を添加してなるものである。
【００１６】
請求項８に記載の発明は、請求項１乃至請求項７のいずれか一項に記載のポリオレフィン樹脂組成物からなる成形体である。
【００１７】
請求項９に記載の発明は、請求項１乃至請求項７のいずれか一項に記載のポリオレフィン樹脂組成物を用いて成る照明器具である。
【発明の効果】
【００１８】
請求項１に記載の発明によれば、化学式（Ｉ）及び化学式（ＩＩ）に示されるベンゾトリアゾール系紫外線吸収剤を添加することにより、４０５ｎｍの波長透過率を５０％以下とし、３００〜３９０ｎｍの波長透過率を５％以下とする、低誘虫性であり、変色とブリードアウトが少ない、長期間使用可能なポリオレフィン樹脂組成物を提供することができる。
【００１９】
請求項２に記載の発明によれば、各紫外線吸収剤の添加量を０．１〜１重量部とすることにより、製品へのブリードが少なく、耐光変色性に優れ、かつ経済的なポリオレフィン樹脂組成物を提供することが出来る。なお、化学式（Ｉ）で示される紫外線吸収剤の添加量が多いと、耐光変色が大きくなり好ましくない。また、化学式（ＩＩ）で示される紫外線吸収剤の添加量が多いと製品にブリードアウトが生じる。
【００２０】
請求項３に記載の発明によれば、化学式（Ｉ）で示される紫外線吸収剤の置換基をオクチル基、オクトキシ基、ドデシル基にすることにより、ポリオレフィンとの相溶性に優れ、かつ経済的なポリオレフィン樹脂組成物を提供することが出来る。
【００２１】
請求項４に記載の発明によれば、化学式（Ｉ）、（ＩＩ）で示される紫外線吸収剤のＲ１、Ｒ７基を塩素原子にすることにより、４０５ｎｍの波長透過率に優れた低誘虫性のポリオレフィン樹脂組成物を提供することができる。
【００２２】
請求項５に記載の発明によれば、４０５ｎｍの波長透過率を５０％以下とし、３００〜３９０ｎｍの波長透過率を５％以下とすることにより、低誘虫性であり、変色とブリードアウトが少ない、長期間使用可能なポリオレフィン樹脂組成物を提供することができる。
【００２３】
請求項６に記載の発明によれば、ヒンダードアミン系である光安定剤を添加することにより、光によるポリオレフィン樹脂の劣化と変色を防止することができる。ただし、汎用の低分子量タイプの添加剤は、ブリードアウトするため、光安定剤として高分子量タイプの添加剤を用いることが望ましい。
【００２４】
請求項７に記載の発明によれば、酸化物系紫外線吸収剤（ＵＶカット剤）を添加することにより、無機系添加剤であるＵＶカット剤は分解せず、光によるポリオレフィン樹脂の劣化と変色を防止できると共に、透光性を変化させることができる。
【００２５】
請求項８に記載の発明によれば、低誘虫性であり、長期間耐久性を有するポリオレフィン樹脂を用いた成形体を提供することができる。成形体が照明器具カバーである場合、ポリオレフィン樹脂の加工性により、照明器具本体も兼ねるものにすることもできる。
【００２６】
請求項９に記載の発明によれば、低誘虫性であり、長期間耐久性を有するポリオレフィン樹脂を用いた照明器具を提供することができる。照明器具が、上下に光が出る照明器具であっても低誘虫性にすることができる。
【発明を実施するための最良の形態】
【００２７】
本発明の第１の実施形態は、樹脂に紫外線吸収剤を添加した樹脂組成物である。樹脂は、市販されているポリプロピレン系樹脂全てが適用できるが、透明性、耐熱剛性を考慮するとＰＰホモポリマーが好適である。
【００２８】
添加剤は、３４０ｎｍ以上に吸収波長の極大ピークを持ち、ベンゾトリアゾール系ＵＶＡ（紫外線吸収剤）の置換基が炭素数６以上のものとして、チヌビン１０９、またはチヌビン３２９、チヌビン５７１、チヌビン２３４、アデカスタブＬＡ−３１等が挙げられる。色調、カット性能、変色等を総合的に判断すると、チヌビン１０９が好ましい。また、ベンゾトリアゾール系ＵＶＡの置換基が炭素数６未満のものは、チヌビンＰ、チヌビン３２０等が挙げられるがチヌビン３２６、チヌビン３２７が好ましい。
【００２９】
本発明の第２の実施形態は、光安定剤を添加した樹脂組成物である。光安定剤は、ヒンダードアミン系が好ましい。ただし汎用の低分子量タイプはブリードアウトするため、キマソーブ９４４、キマソーブ１１９、チヌビン６２２等の高分子量タイプが好適である。
【００３０】
本発明の第３の実施形態は、酸化物系紫外線吸収剤を添加した樹脂組成物である。酸化物系紫外線吸収剤は、酸化チタンや酸化亜鉛等が挙げられる。透光性を保つためと紫外線吸収効率を考慮し、０．０６μｍ以下の超微粒子タイプが好ましい。樹脂への分散を考慮し、表面処理が施されてもよい。なお、隠蔽性を大きくしたければ、酸化チタンを用いるのが好ましい。
【００３１】
本発明の第４の実施形態は、本発明の樹脂組成物を用いた成形体である。本発明のポリプロピレン系樹脂を用い、射出成形、シート成形、異形押出しほかでグローブ形状を作成する。また、各種成形後、必要に応じて熱を加え、金型にシートを設置し真空や圧空等で、目的の形状にしてもよい。成形の方法は問わない。
【００３２】
本発明の樹脂組成物は、上記成分のほかに本発明の目的を損なわない範囲で、必要に応じて通常樹脂組成物に配合される充填材、滑剤、酸化防止剤、帯電防止剤、顔料、染料等を適宜配合することが出来る。例えば、銅フタロシアニン系のブルー（チバスペシャリティーケミカルズ製）といった青色成分を、樹脂に対して略０．０００１（０．００００５〜０．０００５）部を添加することは、樹脂組成物の色調が改善されるので特に好適である。
【実施例】
【００３３】
以下、本発明の実施例を説明する。本実施例の材料組成を図１に示す。ポリプロピレン樹脂（ＭＩ＝２１ｇ／１０分、ホモポリマー、プライムポリマー製Ｊ−２００３ＧＰ）に、ＵＶＡ、安定剤、酸化亜鉛、その他各種添加剤を材料組成表に示す割合で混合し、２軸押出し機（４５ｍｍφ、Ｌ／Ｄ＝３０、池貝製ＰＣＭ４５）を用いて溶融混練しペレットを作製した。こうして得られたペレットを用い、射出成形機（型締力１００ｔ、東芝製ＥＣ１００）を用いて各種評価用プレート（１００×１００ｍｍ）を作製した。
【００３４】
これら評価用プレートについて、透過特性、誘虫性、色調、耐候性を評価した。評価結果を図２に示す。
【００３５】
透過特性：作製した樹脂評価用プレートを自記分光光度（日立製作所製Ｕ４１００）を用いて、波長３００ｎｍから８００ｎｍまでの透過率を測定した。波長３００〜３９０ｎｍの範囲における透過率は、透過率が５％以下のものを○、透過率が５〜１０％のものを△、透過率が１０％以上のものを×とした。４０５ｎｍの透過率及び可視光域の透過率として、代表値として５５５ｎｍの透過率を記載する。
【００３６】
誘虫性：樹脂組成物を用いた照明器具を、１０ｍ四方の部屋の中に配置すると共に、この部屋の中に、ハエ、コナガの二種類の虫をそれぞれ入れ、照明器具の光源を発光させて１時間放置した。そして、粘着トラップに捕集された虫の数を数え、比較例１における捕集された虫の数を基準にして評価を行った。比較例１と昆虫の数にあまり変化がない場合を○とし、比較例１の１．２〜１．８倍の場合を△、１．８倍以上を×とする。
【００３７】
色調：色調は、ほとんど黄みがないものを○、若干黄みがあるものを△、黄みが強いものを×とした。
【００３８】
耐久性：透過率試験の場合と同様に作製した評価用サンプルを、水銀灯（４００Ｗ水銀灯、松下電器産業株式会社製）から１５ｃｍの位置に配置して、この状態で水銀灯を発光させ、１ヶ月後及び３ヶ月後における外観の変化を、４０５ｎｍ透過率変化、色調変化、形状変化の３項目について評価した。４０５ｎｍ透過率変化が、５％以下を○、５〜１０％を△、１０％以上を×とした。色変化および形状変化では、外観視変化無しを○、外観に若干の変化有りを△、外観に著しい変化有り（剥離、極端な傷、変色、表面へのブリードアウトの発生等）を×とした。
【００３９】
このように、本発明の樹脂組成物を用いることにより、低誘虫性であり、長期耐久性を有するポリオレフィン樹脂を用いた照明器具カバー材料及び照明器具カバー並びに照明器具を提供することができる。
【００４０】
本発明は、前記の実施形態や上記の実施例によって限られるものではなく、発明の要旨を変更しない範囲で種々の変形が可能である。例えば、本発明のポリオレフィン樹脂組成物を用いて成る照明器具は、形状等が限定されるものではなく、例えば、照明器具の上下に光を照射するものでも、下のみ又は上のみに光を照射するものであってもよい。
【図面の簡単な説明】
【００４１】
【図１】本発明の実施例の材料組成表。
【図２】同実施例の評価結果表。
【図１】
0005270948.tif 000006
【図２】
0005270948.tif 000007